(57)【要約】【課題】パイロット部の外表面に形成された防錆塗装膜の均一化が図れると共に、処理工程の簡略化と処理時間の短縮化を図って低コスト化を実現させた車輪用軸受装置の製造方法を提供する。【解決手段】ハブ輪４のアウター側の端部にパイロット部１０が突設され、このパイロット部１０の外表面に防錆塗装膜１１が形成された車輪用軸受装置の製造方法において、防錆塗装膜１１が紫外線硬化塗料で構成され、この塗料を塗布した後、車輪用軸受装置を縦型に配置すると共に、ハブ輪４のパイロット部１０に対向して塗料回収容器１３が配置され、当該車輪用軸受装置を上下に加振させて不要な塗料を排除させた。【選択図】図２
2010280257.tif 000002
【特許請求の範囲】
【請求項１】
内周に複列の外側転走面が一体に形成された外方部材と、
一端部に車輪取付フランジを一体に有し、外周にこの車輪取付フランジから軸方向に延びる小径段部が形成されたハブ輪、およびこのハブ輪の小径段部に嵌合された内輪または等速自在継手の外側継手部材からなり、外周に前記複列の外側転走面に対向する複列の内側転走面が形成された内方部材と、
この内方部材と前記外方部材間に転動自在に収容された複列の転動体とを備え、
前記ハブ輪のアウター側の端部にパイロット部が突設され、このパイロット部の外表面に防錆塗装膜が形成された車輪用軸受装置の製造方法において、
前記防錆塗料を塗布した後、前記車輪用軸受装置を縦型に配置すると共に、この車輪用軸受装置の下部に塗料回収容器を配置し、当該車輪用軸受装置を加振または回転させて不要な塗料を排除させたことを特徴とする車輪用軸受装置の製造方法。
【請求項２】
前記加振周波数が３〜３０Ｈｚの範囲に設定されている請求項１に記載の車輪用軸受装置の製造方法。
【請求項３】
前記ハブ輪のパイロット部に対向して前記塗料回収容器が配置され、当該車輪用軸受装置が上下に振動される請求項１または２に記載の車輪用軸受装置の製造方法。
【請求項４】
前記塗料回収容器が、外周に固定フランジを有し、この固定フランジの周方向等配に通孔が穿設され、前記塗料回収容器の開口縁部に前記車輪取付フランジが当接された状態で、前記通孔にハブボルトがそれぞれ挿通され、ナットによって前記ハブ輪が固定されると共に、前記車輪用軸受装置と塗料回収容器が一体となって左右に加振される請求項１または２に記載の車輪用軸受装置の製造方法。
【請求項５】
前記塗料回収容器が、外周に固定フランジを有し、この固定フランジの周方向等配に通孔が穿設され、前記塗料回収容器の開口縁部に前記車輪取付フランジが当接された状態で、前記通孔にハブボルトがそれぞれ挿通され、前記車輪用軸受装置と塗料回収容器が一体となって回転駆動される請求項１に記載の車輪用軸受装置の製造方法。
【請求項６】
前記内方部材のみが前記塗料回収容器と一体に回転駆動される請求項５に記載の車輪用軸受装置の製造方法。
【請求項７】
前記車輪用軸受装置の回転速度が５００〜２０００ｒ／ｍｉｎ．に設定されている請求項５または６に記載の車輪用軸受装置の製造方法。
【請求項８】
前記塗料の粘度が０．０１〜１Ｐａ・ｓに設定されている請求項１乃至７いずれかに記載の車輪用軸受装置の製造方法。
【請求項９】
前記防錆塗装膜が紫外線硬化塗料で構成されている請求項１乃至８いずれかに記載の車輪用軸受装置の製造方法。
【請求項１０】
前記紫外線硬化塗料がプライマーで下塗りした後に塗布されている請求項９に記載の車輪用軸受装置の製造方法。
【請求項１１】
前記紫外線硬化塗料が着色されている請求項９または１０に記載の車輪用軸受装置の製造方法。
【発明の詳細な説明】
【技術分野】
【０００１】
本発明は、自動車等の車輪を回転自在に支承する車輪用軸受装置の製造方法、特に、ハブ輪のパイロット部に防錆塗装膜が形成された車輪用軸受装置の製造方法に関するものである。
【背景技術】
【０００２】
自動車等の車両の車輪用軸受装置には、駆動輪用のものと従動輪用のものとがある。特に、自動車の懸架装置に対して車輪を回転自在に支承する車輪用軸受装置は、低コスト化は言うまでもなく、燃費向上のための軽量・コンパクト化が進んでいる。このような車輪用軸受装置の代表的な一例を図５に示す。
【０００３】
この車輪用軸受装置は駆動輪用の第３世代と称され、ハブ輪５１と内輪５２と外輪５３、および複列のボール５４、５４とを備えている。ハブ輪５１は、その一端部に車輪（図示せず）を取り付けるための車輪取付フランジ５５を一体に有し、外周に内側転走面５１ａと、この内側転走面５１ａから軸方向に延びる円筒状の小径段部５１ｂが形成されている。また、車輪取付フランジ５５の円周等配位置には車輪を固定するためのハブボルト５６が植設されている。
【０００４】
ハブ輪５１の小径段部５１ｂには、外周に内側転走面５２ａが形成された内輪５２が圧入されている。そして、ハブ輪５１の小径段部５１ｂの端部を径方向外方に塑性変形させて形成した加締部５１ｃにより、ハブ輪５１に対して内輪５２が軸方向へ抜けるのを防止している。
【０００５】
外輪５３は、外周に車体取付フランジ５３ｂを一体に有し、内周に複列の外側転走面５３ａ、５３ａが形成されている。これら複列の外側転走面５３ａ、５３ａと対向する内側転走面５１ａ、５２ａの間には保持器５７を介して複列のボール５４、５４が転動自在に収容されている。そして、外輪５３の両端部にはシール５８、５９が装着され、軸受内部に封入された潤滑グリースの漏洩と、外部から雨水やダスト等が軸受内部に侵入するのを防止している。
【０００６】
ハブ輪５１は、炭素の含有量が０．４０〜０．８０重量％である炭素鋼製の素材に鍛造を施すことにより一体に形成され、車輪取付フランジ５５の基部から内側転走面５１ａ、および小径段部５１ｂに亙って高周波焼入れ等によって表面が硬化処理されている。なお、加締部５１ｃは、鍛造後の素材表面硬さの生のままとしている。一方、内輪５２は、ＳＵＪ２等の高炭素クロム軸受鋼のような高炭素鋼製とし、芯部まで焼入れ硬化されている。
【０００７】
ハブ輪５１の外方側にはホイールセンターの目安となるパイロット部６０が形成されている。そして、このパイロット部６０の外表面には錆等を防ぐために、電着塗装法により防錆塗装膜６１（図中クロスハッチングに示す）が施されている。この防錆塗装膜６１は、油脂分を除くために、ハブ輪５１に脱脂洗浄を行った後乾燥し、この乾燥したハブ輪５１に電極を付け、パイロット部６０のみを解離可能な水溶液性塗料を展開した電着槽に漬し、電着槽中に設けられた電極との間に電圧を印加し、イオン化された塗料イオンをパイロット部６０の外表面に電着させ、塗料の電着終了後、高温で焼付け乾燥、冷却を行って電着塗料を硬化することによって形成されている。
【０００８】
この防錆塗装膜６１は、従来の刷毛塗り塗装や吹き付け塗装により形成された塗装膜に比べ、塗装膜を薄く、また、均一に形成することができると共に、灯油等の溶剤が付着しても剥れることがなく、防錆効果を飛躍的に良くすることができる。
【先行技術文献】
【特許文献】
【０００９】
【特許文献１】特開２００７−２２３６００号公報
【発明の概要】
【発明が解決しようとする課題】
【００１０】
こうした従来の塗装法では、塗装後に焼付乾燥工程が必要であり、この焼付温度としては、８０〜１３０℃（熱硬化形塗料）、１５０〜２００℃（電着塗料）程度が一般的である。然しながら、このような焼付温度では、軸受の素材硬度の低下や軸受内部に封入されたグリースの劣化、さらには、シール５８、５９や保持器５７等の内部部品の劣化を招く恐れがある。そこで、ハブ輪５１単体で塗装を完成させる必要があるが、ハブ輪５１単体で塗装が完了すると、後工程で防錆塗装膜６１の剥れや傷付き等、品質不具合が生じる可能性が高い。
【００１１】
本発明は、このような事情に鑑みてなされたもので、パイロット部の外表面に形成された防錆塗装膜の均一化が図れると共に、処理工程の簡略化と処理時間の短縮化を図って低コスト化を実現させた車輪用軸受装置の製造方法を提供することを目的としている。
【課題を解決するための手段】
【００１２】
係る目的を達成すべく、本発明のうち請求項１に記載の方法発明は、内周に複列の外側転走面が一体に形成された外方部材と、一端部に車輪取付フランジを一体に有し、外周にこの車輪取付フランジから軸方向に延びる小径段部が形成されたハブ輪、およびこのハブ輪の小径段部に嵌合された内輪または等速自在継手の外側継手部材からなり、外周に前記複列の外側転走面に対向する複列の内側転走面が形成された内方部材と、この内方部材と前記外方部材間に転動自在に収容された複列の転動体とを備え、前記ハブ輪のアウター側の端部にパイロット部が突設され、このパイロット部の外表面に防錆塗装膜が形成された車輪用軸受装置の製造方法において、前記防錆塗料を塗布した後、前記車輪用軸受装置を縦型に配置すると共に、この車輪用軸受装置の下部に塗料回収容器を配置し、当該車輪用軸受装置を加振または回転させて不要な塗料を排除させた。
【００１３】
このように、ハブ輪のアウター側の端部にパイロット部が突設され、このパイロット部の外表面に防錆塗装膜が形成された第１乃至第４世代構造の車輪用軸受装置において、防錆塗料を塗布した後、車輪用軸受装置を縦型に配置すると共に、この車輪用軸受装置の下部に塗料回収容器を配置し、当該車輪用軸受装置を加振または回転させて不要な塗料を排除させたので、奥側の塗料が下方に垂れ下がるのを防止することができ、防錆塗装膜を均一な所定の膜厚に制御することができる。また、塗料回収容器内に回収された塗料は再利用することもでき、省資源化と低コスト化を図ることができる。さらに、車輪用軸受装置の組立完成状態で塗装することにより、後工程で剥れや傷付き等の不具合が出る可能性が低くなり、安定した品質を確保することができる。
【００１４】
好ましくは、請求項２に記載の発明のように、前記加振周波数が３〜３０Ｈｚの範囲に設定されていれば、塗料が下方に垂れ下がるのを防止して効果的に不要な塗料を排除することができる。
【００１５】
また、請求項３に記載の発明のように、前記ハブ輪のパイロット部に対向して前記塗料回収容器が配置され、当該車輪用軸受装置が上下に振動されても良い。
【００１６】
また、請求項４に記載の発明のように、前記塗料回収容器が、外周に固定フランジを有し、この固定フランジの周方向等配に通孔が穿設され、前記塗料回収容器の開口縁部に前記車輪取付フランジが当接された状態で、前記通孔にハブボルトがそれぞれ挿通され、ナットによって前記ハブ輪が固定されると共に、前記車輪用軸受装置と塗料回収容器が一体となって左右に加振されても良い。これにより、塗料が飛散して周囲の環境を汚染することなく回収することができる。
【００１７】
また、請求項５に記載の発明のように、前記塗料回収容器が、外周に固定フランジを有し、この固定フランジの周方向等配に通孔が穿設され、前記塗料回収容器の開口縁部に前記車輪取付フランジが当接された状態で、前記通孔にハブボルトがそれぞれ挿通され、前記車輪用軸受装置と塗料回収容器が一体に回転駆動されても良い。
【００１８】
また、請求項６に記載の発明のように、前記内方部材のみが前記塗料回収容器と一体に回転駆動されるようにしても良い。これにより、塗装工程と車輪用軸受装置の馴らし運転を同時に行うことができ、製造工程の効率化を図ることができる。
【００１９】
好ましくは、請求項７に記載の発明のように、前記車輪用軸受装置の回転速度が５００〜２０００ｒ／ｍｉｎ．に設定されていれば、塗料が下方に垂れ下がるのを防止して効果的に不要な塗料が排除されると共に、遠心力による塗料の延展がなく、均一な膜厚の防錆塗装膜を効率良く形成することができる。
【００２０】
また、請求項８に記載の発明のように、前記塗料の粘度が０．０１〜１Ｐａ・ｓに設定されていれば、奥側の塗料が下方に垂れ下がるのを防止することができ、防錆塗装膜を均一な所定の膜厚に制御することができる。
【００２１】
また、請求項９に記載の発明のように、前記防錆塗装膜が紫外線硬化塗料で構成されていれば、紫外線を照射することによって防錆塗膜の形成が完了するため製品温度の上昇がなく、車輪用軸受装置の完成品の状態で塗装しても製品への熱影響がない。したがって、軸受の素材硬度の低下や軸受内部に封入されたグリースやシールや保持器等の内部部品の劣化を防止することができる。
【００２２】
好ましくは、請求項１０に記載の発明のように、前記紫外線硬化塗料がプライマーで下塗りした後に塗布されていれば、塗膜の密着性と防錆力を向上させることができる。
【００２３】
さらに好ましくは、請求項１１に記載の発明のように、前記紫外線硬化塗料が着色されていれば、塗布ムラや塗布範囲を目視によって検査・管理することができ、作業性を向上させると共に、品質精度や信頼性を向上させることができる。
【発明の効果】
【００２４】
本発明に係る車輪用軸受装置の製造方法は、内周に複列の外側転走面が一体に形成された外方部材と、一端部に車輪取付フランジを一体に有し、外周にこの車輪取付フランジから軸方向に延びる小径段部が形成されたハブ輪、およびこのハブ輪の小径段部に嵌合された内輪または等速自在継手の外側継手部材からなり、外周に前記複列の外側転走面に対向する複列の内側転走面が形成された内方部材と、この内方部材と前記外方部材間に転動自在に収容された複列の転動体とを備え、前記ハブ輪のアウター側の端部にパイロット部が突設され、このパイロット部の外表面に防錆塗装膜が形成された車輪用軸受装置の製造方法において、前記防錆塗料を塗布した後、前記車輪用軸受装置を縦型に配置すると共に、この車輪用軸受装置の下部に塗料回収容器を配置し、当該車輪用軸受装置を加振または回転させて不要な塗料を排除させたので、奥側の塗料が下方に垂れ下がるのを防止することができ、防錆塗装膜を均一な所定の膜厚に制御することができる。また、塗料回収容器内に回収された塗料は再利用することもでき、省資源化と低コスト化を図ることができる。さらに、車輪用軸受装置の組立完成状態で塗装することにより、後工程で剥れや傷付き等の不具合が出る可能性が低くなり、安定した品質を確保することができる。
【図面の簡単な説明】
【００２５】
【図１】本発明に係る車輪用軸受装置の塗装工程を示す縦断面図である。
【図２】図１の車輪用軸受装置の加振工程を示す縦断面図である。
【図３】本発明に係る他の車輪用軸受装置の加振工程を示す縦断面図である。
【図４】本発明に係る車輪用軸受装置の他の塗装工程を示す縦断面図である。
【図５】従来の車輪用軸受装置を示す縦断面図である。
【発明を実施するための形態】
【００２６】
外周にナックルに取り付けられるための車体取付フランジを一体に有し、内周に複列の外側転走面が一体に形成された外方部材と、一端部に車輪を取り付けるための車輪取付フランジを一体に有し、外周に前記複列の外側転走面に対向する一方の内側転走面と、この内側転走面から軸方向に延びる小径段部が形成されたハブ輪、およびこのハブ輪の小径段部に圧入され、前記複列の外側転走面に対向する他方の内側転走面が形成された内輪からなる内方部材と、この内方部材と前記外方部材間に転動自在に収容された複列の転動体とを備え、前記ハブ輪のアウター側の端部にパイロット部が突設され、このパイロット部の外表面に防錆塗装膜が形成された車輪用軸受装置の製造方法において、前記防錆塗装膜が紫外線硬化塗料で構成され、この塗料を塗布した後、前記車輪用軸受装置を縦型に配置すると共に、前記ハブ輪のパイロット部に対向して塗料回収容器が配置され、当該車輪用軸受装置を上下に加振させて不要な塗料を排除させた。
【実施例１】
【００２７】
以下、本発明の実施の形態を図面に基づいて詳細に説明する。
図１は、本発明に係る車輪用軸受装置の塗装工程を示す縦断面図、図２は、図１の車輪用軸受装置の加振工程を示す縦断面図である。なお、以下の説明では、車両に組み付けた状態で車両の外側寄りとなる側をアウター側（図１の下側）、中央寄り側をインナー側（図１の上側）という。
【００２８】
この車輪用軸受装置は第３世代と呼称される従動輪用であって、内方部材１と外方部材２、および両部材１、２間に転動自在に収容された複列の転動体（ボール）３、３を備えている。内方部材１は、ハブ輪４と、このハブ輪４に固定された内輪５とからなる。ハブ輪４は、アウター側の端部に車輪（図示せず）を取り付けるための車輪取付フランジ６を一体に有し、外周に一方（アウター側）の内側転走面４ａと、この内側転走面４ａから軸方向に延びる小径段部４ｂが形成されている。車輪取付フランジ６にはハブボルト（図示せず）が圧入されるボルト孔６ａが穿設されると共に、これらボルト孔６ａ間には円孔６ｂが形成されている。この円孔６ｂは軽量化に寄与できるだけでなく、装置の組立・分解工程において、レンチ等の締結治具をこの円孔６ｂから挿入することができ作業を簡便化することができる。
【００２９】
内輪５は、外周に他方（インナー側）の内側転走面５ａが形成され、ハブ輪４の小径段部４ｂに所定のシメシロを介して圧入されると共に、ハブ輪４の小径段部４ｂの端部を径方向外方に塑性変形させて形成した加締部４ｃによって所定の軸受予圧が付与された状態で軸方向に固定されている。内輪５および転動体３はＳＵＪ２等の高炭素クロム鋼で形成され、ズブ焼入れによって芯部まで５８〜６４ＨＲＣの範囲に硬化処理されている。
【００３０】
ハブ輪４はＳ５３Ｃ等の炭素０．４０〜０．８０ｗｔ％を含む中高炭素鋼で形成され、内側転走面４ａをはじめ、車輪取付フランジ６のインナー側の基部６ｃから小径段部４ｂに亙って高周波焼入れによって表面硬さを５８〜６４ＨＲＣの範囲に硬化処理されている。なお、加締部４ｃは鍛造加工後の未焼入れ部とされている。これにより、車輪取付フランジ６に負荷される回転曲げ荷重に対して充分な機械的強度を有し、内輪５の嵌合部となる小径段部４ｂの耐フレッティング性が向上すると共に、加締加工時に微小なクラック等の発生がなく加締部４ｃの塑性加工をスムーズに行うことができる。
【００３１】
外方部材２は、内周に複列の外側転走面２ａ、２ａが一体に形成され、ハブ輪４の内側転走面４ａと内輪５の内側転走面５ａにそれぞれ対向している。これら両転走面間に複列の転動体３、３が収容され、保持器７、７によって転動自在に保持されている。
【００３２】
外方部材２はＳ５３Ｃ等の炭素０．４０〜０．８０ｗｔ％を含む中高炭素鋼で形成され、少なくとも複列の外側転走面２ａ、２ａが高周波焼入れによって表面硬さを５８〜６４ＨＲＣの範囲に硬化処理されている。そして、外方部材２と内方部材１との間に形成される環状空間の開口部にはシール８、９が装着され、軸受内部に封入されたグリースの外部への漏洩と、外部から雨水やダスト等が軸受内部に侵入するのを防止している。なお、ここでは、転動体３をボールとした複列アンギュラ玉軸受で構成された車輪用軸受装置を例示したが、これに限らず転動体に円すいころを使用した複列円すいころ軸受で構成されていても良い。
【００３３】
ここで、ハブ輪４のアウター側の端部に図示しない車輪およびブレーキロータをガイドするためのパイロット部１０が突設されている。そして、このパイロット部１０の外表面に紫外線（ＵＶ）硬化塗料からなる防錆塗装膜１１（図中クロスハッチングにて示す）が形成されている。これにより、パイロット部１０の発錆を長期間に亘って防止することができる。
【００３４】
この防錆塗装膜１１は以下に説明する手順によって形成されている。すなわち、内方部材１の所定の部位に紫外線硬化塗料がディッピング（浸漬）等により塗布され、これに紫外線を照射して瞬時に塗膜を硬化させる。紫外線硬化塗料は、重合性二重結合を有するアクリル系オリゴマー、モノマー、光重合開始剤、染料や顔料、消泡剤、レベリング剤等の添加剤からなる樹脂系塗料で、紫外線を照射することによって光化学反応を起し、秒単位で硬化するものである。
【００３５】
この紫外線硬化塗料は紫外線を照射しない限り硬化しないため、塗料の保存状態で揮発することがなく、また、照射前であれば、塗布ミスの修理や修復が可能となって、実質的に不良率をゼロに抑えることができる。紫外線硬化に使用する光源１２は、波長が１００〜４００ｎｍ（ナノメータ）、好ましくは、２００〜４００ｎｍの範囲にある紫外線で、高圧水銀ランプやメタルハライドランプ等から得られる。なお、これらの光源１２は使用する塗料等により使い分けることができる。
【００３６】
このようにして形成された防錆塗装膜１１は、紫外線を照射することによって完了するため製品温度の上昇がない。したがって、車輪用軸受装置の完成品の状態で塗装しても製品への熱影響がなく、軸受の素材硬度の低下や軸受内部に封入されたグリースやシール８、９や保持器７等の内部部品の劣化を防止することができる。紫外線硬化塗料は、略透明であるが、これに着色用の染料や顔料を混入させることにより、塗布ムラや塗布範囲を目視によって検査・管理することができ、作業性を向上させると共に、品質精度や信頼性を向上させることができる。また、防錆力を備えた下塗塗料であるプライマーを使用することにより、密着性を向上させることができる。
【００３７】
この防錆塗装膜１１を形成する工程は、脱脂→塗布→紫外線照射（例えば、２０秒程度）、そして常温放置で常温に下がれば硬化が完了するため、パイロット部１０に良好な防錆性が得られると共に、従来の電着塗装工程に比べて工程を簡略化することができ、また、処理時間も短縮することができるので、低コスト化を実現させた車輪用軸受装置を提供することができる。なお、防錆塗装膜１１の硬度はＨＢ〜４Ｈ（ＪＩＳ  Ｋ５６００）の範囲に設定されている。これにより、後工程で剥れや傷付き等の不具合が出る可能性が低くなり、安定した品質を確保することができる。
【００３８】
本実施形態では、図２に示すように、紫外線硬化塗料を塗布した後、紫外線を照射する前に余分な塗料が垂れないよう、車輪用軸受装置を加振させて不要な塗料が排除されている。ここでは、車輪用軸受装置を縦型に配置すると共に、この車輪用軸受装置の下部、すなわち、ハブ輪４のパイロット部１０に対向して塗料回収容器１３を配置し、車輪用軸受装置を図中矢印にて示すように上下に振動させている。この時の加振周波数は３〜３０Ｈｚの範囲に設定されている。また、紫外線硬化塗料の粘度は０．０１〜１Ｐａ・ｓ、好ましくは、０．０１〜０．５Ｐａ・ｓに設定されている。これにより、奥側の塗料が下方に垂れ下がるのを防止することができ、防錆塗装膜１１を均一な所定の膜厚に制御することができる。なお、塗料回収容器１３内に回収された塗料は再利用することもでき、省資源化によってさらに低コスト化を図ることができる。
【実施例２】
【００３９】
図３は、本発明に係る他の車輪用軸受装置の加振工程を示す縦断面図である。なお、この実施形態は前述した実施形態と基本的にはハブ輪の構成と加振方法が異なるだけで、その他前述した実施形態と同一部品同一部位あるいは同様の機能を有する部品や部位には同じ符号を付して詳細な説明を省略する。
【００４０】
この車輪用軸受装置は第３世代と呼称される駆動輪用であって、内方部材１４と外方部材２と複列の転動体３、３とを備えている。内方部材１４は、ハブ輪１５と、このハブ輪１５に圧入された内輪５とからなる。
【００４１】
ハブ輪１５は、アウター側の端部に車輪取付フランジ６を一体に有し、外周にアウター側の内側転走面４ａと、この内側転走面４ａから軸方向に延びる円筒状の小径段部４ｂが形成され、内周にトルク伝達用のセレーション（またはスプライン）４ｄが形成されている。車輪取付フランジ６にはハブボルト１６が周方向等配に植設されている。
【００４２】
ハブ輪１５はＳ５３Ｃ等の炭素０．４０〜０．８０ｗｔ％を含む中高炭素鋼で形成され、内側転走面４ａをはじめ、車輪取付フランジ６のインナー側の基部６ｃから小径段部４ｂに亙って高周波焼入れによって表面硬さを５８〜６４ＨＲＣの範囲に硬化処理されている。
【００４３】
ここで、ハブ輪１５のアウター側の端部に図示しない車輪およびブレーキロータをガイドするためのパイロット部１７が突設されている。そして、ハブ輪１５のアウター側の端面からパイロット部１７に亙ってその外表面に紫外線硬化塗料からなる防錆塗装膜１１（図中クロスハッチングにて示す）が形成されている。これにより、露出したハブ輪１５の端面からパイロット部１７に亙る外表面の発錆を長期間に亘って防止することができる。
【００４４】
本実施形態では、紫外線硬化塗料を塗布した後、車輪用軸受装置を縦型に配置すると共に、紫外線を照射する前に余分な塗料が垂れないよう、ハブ輪１５のパイロット部１７に対向して塗料回収容器１８を配置し、車輪用軸受装置を図中矢印にて示すように振り子状に左右に振動させている。
【００４５】
車輪用軸受装置は塗料回収容器１８上に載置された状態で一体に結合されている。すなわち、塗料回収容器１８は、外周に固定フランジ１９を有し、この固定フランジ１９の周方向等配に通孔１９ａが穿設され、塗料回収容器１８の開口縁部１８ａにハブ輪１５の車輪取付フランジ６が当接されると共に、通孔１９ａにハブボルト１６がそれぞれ挿通され、ナット２０によってハブ輪１５が固定されている。そして、車輪用軸受装置と塗料回収容器１８が一体となって左右に加振される。これにより、奥側の塗料が下方に垂れ下がるのを防止し、防錆塗装膜１１を均一な膜厚に効率良く制御することができると共に、塗料が飛散して周囲の環境を汚染することなく回収することができる。
【実施例３】
【００４６】
図４は、本発明に係る車輪用軸受装置の他の塗装工程を示す縦断面図である。なお、この実施形態は、前述した第２の実施形態（図３）と基本的には塗料の排除方法が異なるだけで、その他同一部品同一部位あるいは同様の機能を有する部品や部位には同じ符号を付して詳細な説明を省略する。
【００４７】
本実施形態では、紫外線硬化塗料を塗布した後、車輪用軸受装置を縦型に配置すると共に、紫外線を照射する前に余分な塗料が垂れないよう、回転テーブルと一体に構成された塗料回収容器２１がハブ輪１５のパイロット部１７に対向して配置され、車輪用軸受装置が図中矢印にて示すように回転駆動される。なお、回転テーブルと別体に前述した塗料回収容器１８を取り付けるようにしても良い。
【００４８】
ここでは、塗料回収容器２１の開口縁部１８ａにハブ輪１５の車輪取付フランジ６が当接されると共に、通孔１９ａにハブボルト１６がそれぞれ挿通された状態で、車輪用軸受装置と塗料回収容器２１が一体となって回転駆動される。これにより、奥側の塗料が下方に垂れ下がるのを防止し、防錆塗装膜１１を均一な膜厚に効率良く制御することができると共に、塗料が飛散して周囲の環境を汚染することなく回収することができる。
【００４９】
なお、塗料回収容器２１の回転速度は、５００〜２０００ｒ／ｍｉｎ．に設定されている。これにより、塗料が下方に垂れ下がるのを防止して効果的に不要な塗料が排除されると共に、遠心力による塗料の延展がなく、均一な膜厚の防錆塗装膜１１を効率良く形成することができる。
【００５０】
なお、車輪用軸受装置の外方部材２を固定することにより、図中破線矢印にて示すように内方部材１４のみを塗料回収容器２１と一体に回転駆動させるようにしても良い。これにより、塗装工程と車輪用軸受装置の馴らし運転を同時に行うことができ、製造工程の効率化を図ることができる。
【００５１】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００５２】
本発明に係る車輪用軸受装置は、ハブ輪のパイロット部に塗装膜が形成される第１乃至第４世代構造の車輪用軸受装置に適用することができる。
【符号の説明】
【００５３】
１、１４  内方部材
２  外方部材
３  転動体
４、１５  ハブ輪
４ａ、５ａ  内側転走面
４ｂ  小径段部
４ｄ  セレーション
４ｃ  加締部
５  内輪
６  車輪取付フランジ
６ａ  ボルト孔
６ｂ  円孔
６ｃ  基部
７  保持器
８、９  シール
１０、１７  パイロット部
１１  防錆塗装膜
１２  光源
１３、１８、２１  塗料回収容器
１６  ハブボルト
１９  固定フランジ
１９ａ  通孔
２０  ナット
５１  ハブ輪
５１ａ、５２ａ  内側転走面
５１ｂ  小径段部
５１ｃ  加締部
５２  内輪
５３  外輪
５３ａ  外側転走面
５３ｂ  車体取付フランジ
５４  ボール
５５  車輪取付フランジ
５６  ハブボルト
５７  保持器
５８、５９  シール
６０  パイロット部
６１  防錆塗装膜
【図１】
2010280257.tif 000003
【図２】
2010280257.tif 000004
【図３】
2010280257.tif 000005
【図４】
2010280257.tif 000006
【図５】
2010280257.tif 000007